(57)【要約】【課題】柔軟性に富み、透明性、成形性、色相の良好な、比較的低価格で製造可能な、環境問題などの影響のない安全な、生分解性に優れたポリ乳酸系樹脂組成物を提供する。【解決手段】（Ａ）ポリ乳酸系樹脂、ならびに（Ｂ）エステル化されたカシューナッツ殻液および／またはエステル化されたカシューナッツ殻液の水添物を必須成分とするポリ乳酸系樹脂組成物に関するものである。【選択図】  なし【特許請求の範囲】
【請求項１】
（Ａ）ポリ乳酸系樹脂、ならびに（Ｂ）エステル化されたカシューナッツ殻液および／またはエステル化されたカシューナッツ殻液の水添物を必須成分とするポリ乳酸系樹脂組成物。
【請求項２】
（Ａ）ポリ乳酸系樹脂１００重量部に対する（Ｂ）エステル化されたカシューナッツ殻液および／またはエステル化されたカシューナッツ殻液の水添物の量が１〜１００重量部である請求項１記載のポリ乳酸系樹脂組成物。
【請求項３】
（Ｂ）エステル化されたカシューナッツ殻液が、アナカルド酸、カルドール、６−メチルカルドール、およびカルダノールからなる群から選ばれる少なくとも１種をエステル化したものを含むものである請求項１記載のポリ乳酸系樹脂組成物。
【請求項４】
（Ｂ）エステル化されたカシューナッツ殻液が、エステル化されたカルダノールを含むものである請求項３記載のポリ乳酸系樹脂組成物。
【請求項５】
エステル化されたカルダノールが、３−ペンタデシルフェノール、３−ペンタデシルフェノールモノエン、３−ペンタデシルフェノールジエン、および３−ペンタデシルフェノールトリエンからなる群から選ばれる少なくとも１種であるをエステル化したものである請求項４記載のポリ乳酸系樹脂組成物。
【請求項６】
（Ｂ）エステル化されたカシューナッツ殻液が、ガードナー色数１５以下の精製されたものである請求項１〜４いずれか１項記載のポリ乳酸系樹脂組成物。
【請求項７】
エステル化された水添物が、アナカルド酸、カルドール、６−メチルカルドール、およびカルダノールからなる群から選ばれる少なくとも１種をエステル化された化合物の芳香族環以外の部分を水素添加したものである請求項１記載のポリ乳酸系樹脂組成物。
【請求項８】
エステル化が、無水酢酸を使用したエステル化である請求項１〜７記載のポリ乳酸系樹脂組成物。
【発明の詳細な説明】
【技術分野】
【０００１】  本発明は、柔軟性に富み、透明性、成形性に良好な、フィルム、シート、構造体などの成形材料として有用な、生分解性を有するポリ乳酸系樹脂組成物に関するものである。
【背景技術】
【０００２】  産業の発展の伴い使用されるプラスチックの量は年々増加し、その廃棄物処理の問題が、最近、特に問題視されている。そういった状況を打開する１つとして、ポリ乳酸、ポリカプロラクトンなどの生分解性ポリマーが、注目されている。
しかしながら、ポリ乳酸などの生分解性ポリマーは、透明性には優れているものの、結晶性樹脂であるため、硬くてもろく、柔軟性が不十分であり、実際、フィルムなどに成形加工するためには、可塑剤などを添加して使用しなければならない。
ポリ乳酸などの生分解性ポリマー用の可塑剤として各種可塑剤が開発されてはいる（例えば、特許文献１）が、柔軟性、生分解性などの性能面や、価格、製造量、環境問題などの問題点があり、十分なものが発明されていないのが現状である。
また、本出願人は、本発明より先にポリ乳酸系樹脂にカシューナッツ殻液および／またはカシューナッツ殻液の水添物を必須成分とするポリ乳酸系樹脂組成物の特許出願を行っている。（特許文献２）
本発明は、特許文献２よりも、色相の面等で、より優れた性状を有するものである。
【特許文献１】特開平９−１００４０１号公報
【特許文献２】特願２００４−０２８０１２号公報
【発明の開示】
【発明が解決しようとする課題】
【０００３】  本発明の目的は、柔軟性に富み、透明性、成形性、色相が良好な、比較的低価格で製造可能な、生分解性に優れたポリ乳酸系樹脂組成物を提供することである。
【課題を解決するための手段】
【０００４】  本発明は、（Ａ）ポリ乳酸系樹脂、ならびに（Ｂ）エステル化されたカシューナッツ殻液および／またはエステル化されたカシューナッツ殻液の水添物を必須成分とするポリ乳酸系樹脂組成物に関するものである。
ここで、（Ａ）ポリ乳酸系樹脂１００重量部に対する（Ｂ）エステル化されたカシューナッツ殻液および／またはエステル化されたカシューナッツ殻液の水添物の量は１〜１００重量部であることが好ましい。
上記の組成物において、（Ｂ）エステル化されたカシューナッツ殻液としては、アナカルド酸、カルドール、６−メチルカルドール、およびカルダノールからなる群から選ばれる少なくとも１種をエステル化したものを含むものが好ましい。なかでも、エステル化したカルダノールを含むものが好ましい。
ここで、カルダノールは、３−ペンタデシルフェノール、３−ペンタデシルフェノールモノエン、３−ペンタデシルフェノールジエン、および３−ペンタデシルフェノールトリエンからなる群から選ばれる少なくとも１種である。
また、（Ｂ）エステル化されたカシューナッツ殻液は、ガードナー色数１５以下の精製されたものであることが好ましい。
上記の水添物としては、（Ｂ）エステル化されたカシューナッツ殻液の成分を形成している、アナカルド酸、カルドール、６−メチルカルドール、およびカルダノールからなる群から選ばれる少なくとも１種の化合物をエステル化したものの芳香族環以外の部分を水素添加したものが好ましい。
また、エステル化の中でも、コスト面、性状等で、無水酢酸等を使用してアセチル基ＣＨ３ＣＯ−を導入するアセチル化が望ましい。
【発明の効果】
【０００５】  （Ａ）ポリ乳酸系樹脂に、自然界で搾取されるカシューナッツ殻油をエステル化処理して得られる（Ｂ）エステル化されたカシューナッツ殻液を添加することにより、柔軟性に富み、成形性に良好で、色相も良好で、環境問題などの影響のない安全な、生分解可能な、さらには耐候性の良好な、ポリ乳酸系樹脂組成物を提供することができる。
本発明のポリ乳酸系樹脂組成物は、フィルム、シート、各種構造体など、様々な用途に展開が可能となる。
【発明を実施するための最良の形態】
【０００６】  本発明の（Ａ）ポリ乳酸系樹脂について説明する。
本発明の（Ａ）ポリ乳酸系樹脂は、ポリ乳酸や、そのコポリマーなどである。
本発明の（Ａ）ポリ乳酸系樹脂のポリ乳酸の製造法としては、従来の直接脱水縮合や乳酸環状二量体ラクチドの開環重合により製造することができる。
原料に使用される乳酸は、スターチ、砂糖などの再生可能な資源を醗酵させることにより得ることができる。また、光学不活性な乳酸は、石油化学原料から合成可能である。
現在、ポリ乳酸は、カーギルダウ社、三井化学（株）をはじめ数社で製造されているが、本発明の（Ａ）ポリ乳酸系樹脂はこれら市販のポリ乳酸も十分使用可能である。【０００７】  また、本発明の（Ａ）ポリ乳酸系樹脂のコポリマーは、ポリ乳酸重合時、もしくはポリ乳酸重合直後にカプロラクトン、酢酸ビニル、エチレンテレフタレート重合体、エチレンビニルアルコールなどの一種以上の副成分を加え重合をさらに進行させることにより得られるものである。
本発明のポリ乳酸系樹脂組成物の原料としての乳酸モノマーは、光学異性体であるＤ体、Ｌ体、メソ体、ラセミ体のいずれであってもよいし、これら混合物であってもよい。
Ｄ体、Ｌ体の比であるＬ／Ｄは１００／０〜０／１００である。【０００８】  ポリマーの重合度は、特に指定はなくいずれであってもよいが、２００〜２０００００程度が好ましい。２００未満であると、すぐに加水分解され不安定になり、２０００００以上であると成形時に溶融粘度が高くなり加工性が悪くなる。【０００９】  本発明に用いるエステル化される前の原材料であるカシューナッツ殻液について説明する。
カシューナッツは、天然に存在する熱帯性植物であり、その実には、蛋白質と糖質などが含まれており、ミックスナッツなどのスナック用や料理用に食用としている。カシューナッツは、再生可能な無尽蔵の資源である。
本発明に用いるカシューナッツ殻液は、食用として使用されている天然のカシューナッツの実を採取する際、副生物として得られるカシューナッツの殻に含まれる油状の液体である。
カシューナッツ殻液には、アナカルド酸、カルドール、６−メチルカルドール、カルダノールが含まれている。これらは、１種単独でも、２種以上を組み合わせて用いてもよい。
カシューナッツ殻液を採取するには、溶剤抽出法と加熱法がある。
溶剤抽出法は、加熱処理することなく、ナッツと殻を分離し、殻を粉砕した後、溶媒で抽出し、得られたオイルから溶媒を除く方法が一般的である。この際使用される溶媒としては、ｎ−ペンタン、ｎ−ヘキサン、ｎ−ペプタン、ｎ−オクタン、シクロヘキサン、シクロオクタン、ベンゼン、トルエン、キシレン、アセトン、メチルエチルケトン、メタノール、エタノール、酢酸メチル、酢酸エチルなどがあるが、ｎ−ヘキサンが価格などの面で多用されている。
加熱法としては、乾留がよく使用される。一般的な加熱乾留方法は、殻入りのカシューナッツを加熱して、ナッツの実と殻を分離し、殻をそのまま加熱又は少量のカシューナッツ殻液と加熱した後、油と固形物を分離しカシューナッツ殻液を得るものである。
溶剤抽出法の場合、カシューナッツ殻液は、アナカルド酸とカルドール、６−メチルカルドールが主成分である。加熱法の場合、カシューナッツ殻液は、カルダノールとカルドール、６−メチルカルドールが主成分である。これは、加熱によりアナカルド酸が脱炭酸されるためである。
カシューナッツ殻液は、粘ちょうな黒褐色液体であり、そのままでは乾燥性を持たない。【００１０】  本発明の（Ｂ）成分として使用する場合は、カシューナッツ殻油をエステル化して使用する。
本発明のエステル化は、カシューナッツ殻油（フェノール類）とカルボン酸あるいはスルホン酸あるいはリン酸とを、室温等で、数時間、反応させ、エステル化合物を合成するものである。
使用するカルボン酸あるいはスルホン酸あるいはリン酸としては、特に指定はないが、例えば、酢酸、ギ酸、プロピオン酸、酪酸、吉草酸、カプロン酸、乳酸、乳酸エステル類、安息香酸、ヒドロキシ安息香酸、フタル酸、酒石酸、リンゴ酸、メタンスルフォン酸、ベンゼンスルホン酸、ｐ−トルエンスルホン酸、フェニルホスホン酸等が挙げられる。
また、上記記載の酸類の酸塩化物、酸無水物、酸アミド等を使用してもよい。
具体的には、酸無水物としては、無水酢酸、無水マレイン酸、無水コハク酸、無水フタール酸等が挙げられる。特に、コスト面で、無水酢酸が好ましい。【００１１】  エステル化の際のカルボン酸、スルフォン酸あるいはリン酸の仕込み比率は、原料であるカシューナッツ殻液に対し、１００〜６００重量％、好ましくは２００〜３００重量％である。カルボン酸、スルフォン酸が１００重量％未満であるとエステル化反応が十分に進行しない可能性があり、一方、３００重量％を越えると未反応のカルボン酸、スルフォン酸あるいはリン酸などが残存しコスト高となる可能性があるので好ましくない。【００１２】  溶媒は、使用してもよいが、エステル化の際には、カルボン酸、スルフォン酸、リン酸などが溶媒を兼ねるため、使用しなくてもよい。【００１３】  触媒としては、硫酸、塩酸、ｐ−トルエンスルホン酸、三フッ化ホウ素、酸性イオン交換樹脂、酵素などを使用できる。【００１４】  また、本発明のエステル化で使用されるカルボン酸無水物の中でも、コスト、性状面の観点から、特に、無水酢酸等が望ましい。
無水酢酸等を使用して、アセチル基（ＣＨ３ＣＯ−）を導入する場合、アセチル化と呼ばれることになる。【００１５】  アセチル化する方法としては、特に限定されるものではなく、例えば、無水酢酸、氷酢酸などアセチル基を有する化合物とカシューナッツ殻液を、硫酸、ｐ−トルエンスルホン酸、塩酸などの酸触媒共存下に室温で撹拌する方法が挙げられる。【００１６】  アセチル化の際の無水酢酸などの仕込み比率は、原料であるカシューナッツ殻液に対し、１００〜６００重量％、好ましくは２００〜３００重量％である。無水酢酸などが１００重量％未満であるとアセチル化反応が十分に進行しない可能性があり、一方、３００重量％を越えると未反応の無水酢酸などが残存しコスト高となる可能性があるので好ましくない。【００１７】  アセチル化の際に用いる触媒としては、プロトン酸特にスルホン酸基を有するものが反応を円滑に進行させ好ましい。また、触媒自身が反応終了後に水洗で容易に除去出来るものが好ましい、ｐ−トルエンスルホン酸は取り扱いが容易であり、水溶性も高いため特に好ましい。【００１８】  溶媒は、使用してもよいが、アセチル化の際には、無水酢酸などが溶媒を兼ねるため、使用しなくてもよい。【００１９】  カシューナッツ殻油は、下記文献にも記載されているように、ポリ乳酸樹脂同様、生分解性を有する物質である。
参考文献：「天然油をベースとした重合体、ＲＥＶ  Ｍａｃｒｏｍｏｌ．Ｃｈｅｍ．Ｐｈｙｓ．Ｖｏｌ．Ｃ４０、Ｎｏ．１、Ｐａｇｅ．１−２１、２０００」
従って、本発明で使用される（Ｂ）エステル化されたカシューナッツ殻油（アセチル化されたカシューナッツ殻油）やエステル化されたカシューナッツ殻液（アセチル化されたカシューナッツ殻油）の水添物も、生分解性があるものと考えられる。【００２０】  ここで、エステル化される前の原材料であるカシューナッツ殻液の成分である、アナカルド酸、カルドール、６−メチルカルドール、カルダノールについて、さらに説明する。
アナカルド酸は式１で示されるフェノールカルボン酸の一種であり、式１で示される４種の化合物の混合物であることが知られている。
融点は、Ｒ：ＣＨ３（ＣＨ２）１４−のものが８９〜８９．５℃、Ｒ：ＣＨ３（ＣＨ２）５ＣＨ＝ＣＨ（ＣＨ２）７−のものが４８〜４９℃、Ｒ：ＣＨ３（ＣＨ２）２ＣＨ＝ＣＨＣＨ２ＣＨ＝ＣＨ（ＣＨ２）７−のものが２５〜２６℃である。混合物Ｒ：Ｃ１５Ｈ２７−（平均）のものは、２６℃である。
これら４種の化合物はいずれもエタノール、エーテルに易溶で、加熱すると容易に脱炭酸してカルダノールになる。【００２１】
【化１】
2005239992.tif 000002
【００２２】  カルドールは式２で示される化合物であることが知られている。純粋物は存在しない。
平均組成ＲはＣ１５Ｈ２７であり、淡黄色粘ちょう油状物である。沸点は２１１〜２１２℃／１．５ｍｍＨｇで、水に不溶、有機溶剤に可溶である。【００２３】
【化２】
2005239992.tif 000003
【００２４】  ６−メチル  カルドールは式３で示される化合物であることが知られている。【００２５】
【化３】
2005239992.tif 000004
【００２６】  カルダノールについて説明する。カルダノールは式４で示される４種の化合物の混合物であることが知られている。４種の化合物は、下記式４に記載した、３−ペンタデシルフェノール、３−ペンタデシルフェノールモノエン、３−ペンタデシルフェノールジエン、３−ペンタデシルフェノールトリエンである。本発明においては、（Ｂ）成分として用いられるカルダノールを含むものは、これらの４種の化合物の混合物を含むものが好ましいが、これだけではなく、これらの化合物の、少なくとも１種を含むものを用いることもでき、１種単独でも、２種以上を組み合わせたものを用いてもよい。なお、混合物はＲ＝Ｃ１５Ｈ２７（平均、二重結合ほぼ２個に相当）である。段落番号「００１１」に記載したように、アナカルド酸を加熱すると脱炭酸して生ずる。【００２７】
【化４】
2005239992.tif 000005
【００２８】  本発明の（Ｂ）成分としては、カシューナッツ殻液である、上記アナカルド酸、カルドール、６−メチルカルドール、カルダノール以外に、これらアナカルド酸、カルドール、６−メチルカルドール、カルダノールの芳香族環以外の部分、すなわち、式１、式２、式３、式４のＲ部分の二重結合を水素添加したものも用いることができる。
これらは、１種単独でもよく、２種以上を組み合わせてもよい。【００２９】  本発明の（Ｂ）エステル化されたカシューナッツ殻油の化学構造式は、上記、化１〜４の水酸基（−ＯＨ）の部分、１箇所あるいは２箇所が、アセチル化の場合、アセチル基（−ＯＣＯＣＨ３）になることになる。【００３０】  水添する方法としては、特に限定されるものではなく、例えば、パラジウム、ルテニウム、ロジウムなどの貴金属またはニッケルまたはそれらを活性炭素、活性アルミナ、珪藻土などの坦体上に担持したものを触媒として使用して行う方法が挙げられる。
この時、粉末状の触媒を懸濁攪拌しながら反応を行うバッチ方式にすることも、成形した触媒を充填した反応塔を用いた連続方式にすることも可能であり、反応形式に特に制限はない。【００３１】  水添の際の触媒の使用量は、反応がバッチ方式の場合、原料であるカシューナッツ殻油のフェノール類あるいは、エステル化されたカシューナッツ殻油のエステル化物に対し０．１〜５０重量％、好ましくは０．２〜２０重量％である。触媒量が０．１重量％未満では、水素化反応速度が遅くなり、一方、５０重量％を超えても触媒効果が上がらないので好ましくない。【００３２】  水添の際、反応溶媒は用いなくてもよいが、通常、アルコール類、エーテル類、エステル類、飽和炭化水素類が使用される。【００３３】  水添の際の反応温度は、特に限定されないが、通常２０〜２５０℃、好ましくは、５０〜２００℃である。反応温度が２０℃未満であると、水素化速度が遅くなり、一方、２５０℃を超えると、水添物の分解が多くなる恐れがある。【００３４】  水添の際の水素圧は、通常１０〜８０ｋｇｆ／ｃｍ２（９．８×１０４〜７８．４×１０４Ｐａ）である。好ましくは、２０〜５０ｋｇｆ／ｃｍ２（１９．６×１０４〜４９．０×１０４Ｐａ）である。
このように水添することにより、芳香族環以外の部分だけを水添することができる。
水添することにより、水添する前の化合物に比べて、臭気および色相が改善される。【００３５】  本発明において、上記の（Ａ）、（Ｂ）における、配合割合は特に限定されない。
本発明のポリ乳酸系樹脂組成物をフィルム状に加工して使用する場合は、（Ｂ）成分は、（Ａ）成分１００重量部に対して、１〜１００重量部、好ましくは５〜５０重量部、さらに好ましくは１０〜４０重量部である。（Ｂ）成分が１重量部未満では可塑化効果が少なくなり、一方、１００重量部を超えるとフィルム同士がブロッキングを起こすことになる。【００３６】  本発明のポリ乳酸系樹脂組成物には、上記の必須成分の他に、必要に応じ、各種添加剤、例えば粘着付与樹脂、酸化防止剤、紫外線吸収剤、熱安定剤、光安定剤、着色剤、発泡剤、帯電防止剤、フィラーなどを添加することができる。
また、（Ａ）ポリ乳酸系樹脂以外のポリマーを添加してもよい。【００３７】  本発明のポリ乳酸系樹脂組成物の調製方法としては、特に限定されない。従来公知の方法を使用することができる。例えば溶融混練法や溶剤に溶融して混合する方法などにより調製できる。これらの方法の中でも溶融混練法が好ましい。溶融混練法の場合、（Ａ）、（Ｂ）成分および各種添加剤を配合し、単軸押出機や多軸押出機、ニーダー、バンバリーミキサーなどを使用して、１８０℃以上の温度で溶融混練することが好ましい。【００３８】  このようにして得られたポリ乳酸系樹脂組成物は、ポリ乳酸系樹脂が有する透明性および生分解性を損なわずに、柔軟性が付与され、良好な成形性を有し、従来公知の各種成形方法、例えば、射出成形、押出成形、プレス成形などにより、フィルム、シート、構造体などを容易に作製することができる。
【実施例】
【００３９】  以下、本発明を実施例により説明する。ただし本発明は実施例により限定されるものではない。
実施例１
温度計、撹拌装置、滴下ロートおよび冷却管を備えた内容積１リットルの４つ口フラスコに、精製された東北化工（株）製カシューナッツ殻液ＬＢ−７０００（カルダノール成分、比重０．９２５〜０．９４５、ガードナー色数１２．５の精製された３−ペンタデシルフェノール約５％、３−ペンタデシルフェノールモノエン約３５％、３−ペンタデシルフェノールジエン約２０％、３−ペンタデシルフェノールトリエン約４０％の混合物）２００ｇ、触媒として、ｐ−トルエンスルフォン酸０．１ｇを仕込んだ後、室温で、和光純薬工業（株）製無水酢酸４００ｇを、０．５時間かけて滴下した。
その後、室温で５時間攪拌を継続した。この生成物を、２ｍｍＨｇの減圧蒸留下、２０２℃で、留出させ、淡黄色透明液体である化合物２０２ｇを得た（色相：ガードナー６５）。【００４０】  実施例２
ポリ乳酸（三井化学（株）製レイシアＨ４００）１００重量部に、上記で得られたアセチル化されたカシューナッツ殻油２０重量部を配合し、２００℃で溶融混練し、本発明のポリ乳酸系樹脂組成物を作製した。
諸特性を表１に記載した。なお、諸特性は、以下の要領で測定した。
＜相溶性＞
樹脂組成物を目視により観察し、ポリ乳酸系樹脂との相溶性を下記基準により評価した。
○：２週間後でもブリードアウトが見られない。
△：１日後に明らかにがブリードアウトが見られる。
×：３時間後に明らかに白化および／またはブリードアウトが見られる。
＜ガラス転移温度（Ｔｇ）＞
ガラス転移温度測定
装置：島津製作所製ＤＳＣ６０
測定雰囲気：窒素（流量２０ｍｌ／ｍｉｎ）
−５０℃から２００℃まで１０℃／分で温度上昇させ、この際にガラス転移温度を測定した。
＜融点＞
装置：島津製作所製ＤＳＣ６０
＜エステル化されたカシューナッツ殻液の色数＞
ＩＳＯ−４６３０に基づき測定する。
装置：日本電色工業（株）製ＯＭＥ−２０００
＜破断点応力、破断伸び＞
得られたシートについて、ＪＩＳ−Ｋ−７１６１に準拠し、破断点応力、破断伸びを、島津製作所製オートグラフＡＧＳ−１０ＫＮＤを使用して測定した。【００４１】  実施例３
５００ｍｌのステンレス製オートクレーブに中に、実施例１で作製した、アセチル化されたカシューナッツ殻液１５０ｇ、パラメンタンを１００ｍｌ、および、粉末状の安定化ニッケル２．８ｇを仕込んだ。ついで、これを密閉し、窒素ガス置換を行った後、水素ガス１０ｋｇｆ／ｃｍ２の圧力をかけながら導入した。そして撹拌しながら加熱し２００℃となったところで、水素の圧力を５０ｋｇｆ／ｃｍ２とし、吸収された水素を補うことで、圧力を５０ｋｇｆ／ｃｍ２に保ちながら７時間反応した。その後、室温まで冷却し、得られた懸濁液をブフナーロート上、セライトを濾過助剤として用いて吸引濾過を行い触媒を濾別した。濾液を減圧下に蒸留し、２ｍｍＨｇ／２１３℃にて、微黄透明オイル状の化合物１６２ｇを留分として得た。この化合物は留出直後はオイル状であるが、次第に結晶化し、白色針状結晶（融点２２℃）となった。ガスクロマトグラフ型質量分析計ピューレットパッカード社製６８９０を使用して確認したところ、分子量計算値と合致する分子量ピークがあることにより、ｏ−アセチル−３−ペンタデシルフェノール化合物であることが確認できた。【００４２】  ポリ乳酸（三井化学（株）製レイシアＨ４００）１００重量部に、上記実施例３でアセチル化されたカシューナッツ殻液の水添物（ｏ−アセチル−３−ペンタデシルフェノール化合物）２０重量部を配合し、２００℃で溶融混練し、本発明のポリ乳酸系樹脂組成物を作製した。
実施例２と同様の方法で組成物を作製し、評価した。結果を表１に記載した。【００４３】  比較例１
アセチル化されたカシューナッツ殻液の代わりに、和光純薬製ポリプロピレングリコールジオール型（商品番号：１６７−０５８８５）を使用し、実施例１と同様の方法で組成物を作製し、評価した、結果を表１に記載した。【００４４】  比較例２
アセチル化されたカシューナッツ殻液を使用せず、ポリ乳酸のみで組成物を作製し、実施例１と同様の方法で評価した。結果を表１に記載した。【００４５】
【表１】
2005239992.tif 000006
【産業上の利用可能性】
【００４６】  本発明のポリ乳酸系樹脂組成物は、生分解性素材として、ゴミ袋や紙おむつなどの生活、衛生資材、農業用マルチフィルム、育苗ポット、食品トレー、一般包装、ブリスター包装、シュリンクフィルム、磁気カード、サニタリー用品などに使用することができる。